КОМПОЗИЦИОННЫЙ МАТЕРИАЛ ДЛЯ РЕЗИНОТЕХНИЧЕСКИХ ИЗДЕЛИЙ И СПОСОБ ЕГО ПОЛУЧЕНИЯ

1. Композиционный материал для резинотехнических изделий, включающий резиновую смесь на основе каучука, и измельченный корд, отличающийся тем, что он содержит следующие компоненты, масс. %:
- измельченный корд с длиной волокон до 10 мм - 20-50;
- резиновую смесь на основе каучука - 50-80.
2. Композиционный материал по п. 1, отличающийся тем, что резиновая смесь содержит каучук метилстирольный, углерод технический неактивный, минеральные наполнители, пластификаторы, ингредиенты вулканизующей группы.
3. Композиционный материал по п. 1, отличающийся тем, что использован синтетический обрезиненный корд.
4. Композиционный материал по п. 2, отличающийся тем, что вулканизующая группа резиновой смеси содержит N,N-дитиодиморфолин, серу и этилцимат.
5. Способ изготовления композиционного материала для резинотехнических изделий по п. 1, в котором осуществляют смешение резиновой смеси, содержащей каучук, технический углерод, минеральные наполнители, пластификаторы и ингредиенты вулканизующей группы, с предварительно измельченным кордом, отличающийся тем, что корд измельчают на дробильном оборудовании до длины волокон менее 10 мм, после чего корд смешивают с метилстирольным каучуком, техническим углеродом, минеральными наполнителями и пластификаторами, полученную смесь вальцуют в листы, осуществляют повторное смешивание листованного материала с ингредиентами вулканизующей группы и производят вальцевание полученной смеси с формированием каландрового эффекта.
6. Способ по п. 5, отличающийся тем, что используют обрезиненный синтетический корд, например, отходы шинного производства.
7. Способ по п. 5, отличающийся тем, что резиновая смесь содержит каучук метилстирольный, углерод технический неактивный, минеральные наполнители, пластификаторы, ингредиенты вулканизующей группы.
8. Способ по п. 5, отличающийся тем, что каучук метилстирольный, углерод технический неактивный, минеральные наполнители, пластификаторы, и измельченный синтетический корд загружают в резиносмеситель при температуре в рабочей камере не более 80°С и производят их смешение в течение 4-5 минут, полученную смесь выгружают из резиносмесителя и подают на каскад из не менее двух гладких вальцов и вальцуют в листы толщиной не более 15 мм, после чего листы вальцованной смеси охлаждают водой не менее 15 минут.
9. Способ по п. 5, отличающийся тем, что в состав элементов вулканизирующей группы входят N,N-дитиодиморфолин, сера и этилцимат.
10. Способ по п. 5, отличающийся тем, что вальцованную смесь измельченного синтетического корда и резиновой смеси смешивают с ингредиентами вулканизующей группы, загружают в резиносмеситель при температуре в рабочей камере не более 70°С и производят их смешение не менее 2 минут, после чего смесь подают на каскад из не менее двух гладких вальцов, на которых она вальцуется в листы, толщиной не более 10 мм, после чего листы вальцованной смеси охлаждают водой не менее 15 минут.